【誤訳訂正書】
【提出日】平成25年7月23日(2013.7.23)
【誤訳訂正１】
【訂正対象書類名】明細書
【訂正対象項目名】全文
【訂正方法】変更
【訂正の内容】
【発明の詳細な説明】
【発明の名称】ポリベンズイミダゾールの製造のための２段階溶融重合法
【技術分野】
【０００１】
本発明は、モノマーとして、芳香族アミンおよび芳香族ジカルボン酸化合物を使用する高分子重量ポリベンズイミダゾールの製造のための２段階溶融重合法に関するものである。
【背景技術】
【０００２】
米国特許４，６７２，１０４号明細書は、ポリベンズイミダゾールの製造のための２段階法を開示している。この２段階溶融重縮合法は、反応器の設計、ＩＶ不均一生成物の生成、溶液のろ過特性、色などによって、製品の熱的経過に大きなばらつきを生じることがわかった。したがって、第２段階ＳＳＰ（固相状態重合）反応装置および反応条件の最適化および改良に努力が傾けられはじめた。
【０００３】
米国特許４，７１７，７６４号明細書は、ベンズイミダゾール／芳香族アミドポリマーおよびコポリマー並びに完全芳香族ポリアミドの製造のための２段階法を開示している。
【０００４】
ポリベンズイミダゾールは、芳香環上の２対の互いにオルトの位置にあるアミン置換基を含む少なくとも１つの芳香族テトラアミンと、次の式を有する少なくとも１つの化合物からなるジカルボン酸成分を２段階重合法によって反応させることによって製造される。
【化１】
2009500509.tif 000001
上記式において、Ｒ’は、本明細書で後により特定して定義される２価の有機ラジカルであり、ジカルボン酸成分を構成する種々の分子中において同じか異なり、Ｙは、水素、アリールまたはアルキルであることができ、ジカルボン酸成分を構成する種々の分子中のＹの総量の９５％以下は水素またはフェニルである。
【特許文献１】米国特許４，６７２，１０４号明細書
【特許文献２】米国特許４，７１７，７６４号明細書
【発明の開示】
【発明が解決しようとする課題】
【０００５】
この方法の第１段階において、芳香族テトラアミンおよびジカルボン酸成分の混合物が芳香族テトラアミンの融点を超える重縮合温度まで加熱される。ジカルボン酸成分を構成する化合物の性質および融点に応じて、得られる重合物は、溶融テトラアミン中の固体酸粒子のスラリーの液体、テトラアミンとジカルボン酸成分の均質混合物、および／または溶融テトラアミンと溶融ジカルボン酸成分を含むエマルジョンである。加熱は、混合物の粘度が攪拌のトルクが約１．５倍以上、通常６倍以下になる点まで激しく攪拌しながら２３０℃〜３５０℃の間で続けられる。次いで、攪拌は停止され、かたまりが泡だってもろくなる間、加熱は続けられる。次いで得られたポリマーは冷却され、破砕またはすって粉にされ、第２の反応容器に移される。次いで、第１の反応容器および攪拌手段は、反応容器および攪拌手段の上の過剰な残留物を除去するために加圧洗浄される。加圧洗浄プロセスから得られた湿った残留物は収集され、第２の反応容器に移される。この「ブレンドするポリマー」は、反応段階の後に反応容器に残るポリマーであって、洗浄または水−噴射により剥がされるものと定義される。より容易な除去は、第１段階の反応（低い温度および継続）後になされる。このようにして、残留ポリマーの除去後に改良されたより均一な熱転移がなされ、その結果「ブレンドするポリマー」の少ないポリマーが期待でき、均一な乾燥ポリマーの収率を改善し、反応経過の影響の少ないポリマー製品の均質性を改良する。第２の洗浄された容器は攪拌の手段および圧力または真空を制御する手段を有する。続いて、重合の目標段階が達成されるまで、第２の反応容器が第１の段階より高い温度に加熱される。
【課題を解決するための手段】
【０００６】
本発明の方法によって製造されるポリベンズイミダゾールは次の式の繰返し単位を有するものである。
【化２】
2009500509.tif 000002
上記式において、Ｒは、ベンズイミダゾール環を形成する窒素原子が隣接する炭素原子、すなわち芳香核のオルト炭素原子に対になる４価の芳香核である。Ｒ’は、芳香族炭化水素環、アルキレン基（好ましくは、４ないし８炭素原子）、または、ピリジン、ピラジン、フラン、キノリン、チオフェンおよびピランのようなヘテロサイクリック環である。ジカルボン酸モノマー成分中のジカルボン酸部位が同じか異なるかに応じて、Ｒ’はポリマー主鎖に沿った繰返し単位中同じか不規則的に異なる。さらに、１または２以上のテトラアミンモノマーが重合に利用されるかどうかに応じて、Ｒはポリマー主鎖に沿って同じか不規則的に異なる。
【０００７】
次の一般化された式は、次の式の繰返し単位を有するポリベンズイミダゾールの形成において生じる縮合反応を示す。
【化３】
2009500509.tif 000003
上記式において、Ｒ、Ｒ’およびＹは前述のように定義される。このようなポリベンズイミダゾールは、（１）アミン置換基の２つの基を含む少なくとも１つの芳香族テトラアミンであって、各基中の前記アミン置換基は互いにオルトの位置にある、および（２）前述の式中に示されたジカルボン酸成分であり、本明細書において後により完全に定義される。
【０００８】
例えば、使用される芳香族テトラアミンは次の式を有するものである。
【化４】
2009500509.tif 000004
上記式において、Ｘは、−Ｏ−、−Ｓ−、−ＳＯ2、−Ｃ−または−ＣＨ2−、−（ＣＨ2）２−、または−Ｃ（ＣＨ3）2３のような低アルキレン基である。芳香族テトラアミンのなかでは、例えば、１，２，４，５−テトラアミノベンゼン、１，２，５，６−テトラアモノナフタレート、２，３，６，７−テトラアミノナフタレート、３，３’，４，４’−テトラアミノジフェニルメタン、３，３’，４，４’−テトラアミノジフェニルエタン、３，３’，４，４’−テトラアミノジフェニル−２，２−プロパン、３，３’４，４’−テトラアミノジフェニルチオエーテル、および３，３’，４，４’−テトラアミノジフェニルスルホンである。好ましい芳香族テトラアミンは、３，３’，４，４’−テトラアミノビフェニルである。
【０００９】
本発明のジカルボン酸成分を含む化合物は次の式で定義される。
【化５】
2009500509.tif 000005
上記式において、Ｙは、水素、アリールまたはアルキルであり、Ｙの９５％以下は水素またはフェニルである。したがって、ジカルボン酸成分は酸と少なくとも１つのジエステルおよび／またはモノエステルの混合物、または単一ジアルキルエステル、モノエステルまたは混合アリール−アルキルまたはアルキル／アルキルエステル、しかし、完全に酸  からなることはできない。Ｙがアルキルであるとき、好ましくは、１ないし５個の炭素原子を含み、最も好ましくはメチルである。Ｙがアリールであるとき、それは全ての価を水素で満たして得られる任意の単価芳香族単価水素基であることができ、しかし、前述したように、ＲまたはＲ’であり得る芳香族基の１つは、置換されないか、または１ないし５の炭素原子を含むアルキルまたはアルコキシのような任意の不活性単価ラジカルで置換される。このようなアリール基の例は、フェニル、ナフチル、３つの可能なフェニルフェニルラジカルおよび３つの可能なトリールラジカルである。好ましいアリール基は、通常、フェニルである。
【００１０】
本発明の方法によるポリベンズイミダゾールの製造に使用される前述したジカルボン酸成分の一部として独立またはエステルの適切なジカルボン酸は、芳香族ジカルボン酸、脂肪族ジカルボン酸（好ましくは、４ないし８炭素原子を有するもの）およびヘテロシクリックジカルボン酸を含み、前記カルボン酸基は、ピリジン、ピラジン、フラン、キノリン、チオフェンおよびピランのような環化合物中の炭素原子の置換基である。
【００１１】
記載されるような独立またはエステルに利用される好ましいジカルボン酸は下記に示されるような芳香族ジカルボン酸である。
【化６】
2009500509.tif 000006
上記式において、Ｘは先に定義したものである。例えば、次のジ酸が適切に導入される。イソフタル酸、テレフタル酸、４，４’−ビフェニルジカルボン酸、１，４−ナフタレンジカルボン酸、ジフェニック酸（２，２’−ビフェニルジカルボン酸）、フェニルインダンジカルボン酸、１，６−ナフタレンジカルボン酸、２，６−ナフタレンジカルボン酸、４，４’−ジフェニルチオエーテルジカルボン酸、４，４’−ジフェニルスルホンジカルボン酸、４，４’−ジフェニルチオエーテルジカルボン酸である。イソフタル酸は、独立またはエステル化されたジカルボン酸であり、ジフェニルイソフタレート（１，３−ベンゼンジカルボン酸、ジフェニルエステル）は本発明の方法に使用される最も好ましいものである。
【００１２】
好ましくは、ジカルボン酸成分は、次の組み合わせの１つである。（１）少なくとも１つの独立したジカルボン酸および少なくとも１つのジカルボン酸のジフェニルエステル、（２）少なくとも１つの独立したジカルボン酸および少なくとも１つのジカルボン酸のジアルキルエステル、および（３）少なくとも１つのジカルボン酸のジフェニルエステルおよび少なくとも１つのジカルボン酸のジアルキルエステル、および（４）少なくとも１つのジカルボン酸のジアルキルエステルである。各組み合わせの化合物のジカルボン酸部位は同じか異なり、組合せ（２）（３）および（４）のアルキルエステルのアルキル基は、通常、１ないし５の炭素原子および最も好ましくはフェニルである。
【００１３】
ジカルボン酸成分は、芳香族テトラアミンのモル当り、約１モルのジカルボン酸成分比率で導入することが好ましい。しかしながら、特に、重合系の反応物の最適な割合は、当業者によって容易に決められる。
【００１４】
本発明の方法によって製造されるポリベンズイミダゾールの例としては次のものが挙げられる。
ポリ−２，２’−（ｍ−フェニレン）−５，５’−ビベンジイミダゾール
ポリ−２，２’−（ビフェニレン−２”２”’）−５，５’−ビベンジイミダゾール
ポリ−２，２’−（ビフェニレン−４”４”’）−５，５’−ビベンジイミダゾール
ポリ−２，２’−（１”，１”，３”トリメチルインダニレン−３”５”−ｐ−フェニレン−５，５’−ビベンジイミダゾール、
２，２’−（ｍ−フェニレン）−５，５’−ビベンジイミダゾール／２，２−（１”，１”，３”−トリメチルインダニレン）５”，３”−（ｐ−フェニレン）−５，５’−ビベンジイミダゾールコポリマー、
２，２’−（ｍ−フェニレン）−５，５’−ビベンジイミダゾール／２，２’−ビフェニレン−２”，”’）−５，５’−ビベンジイミダゾールコポリマー、
ポリ−２，２’−（フリレン−２”，５”）−５，５’−ビベンジイミダゾール、
ポリ−２，２’−（ｍ−フェニレン）−５，５’−ビベンジイミダゾール、
ポリ−２，２’−（ナフタレン−１”，６”）−５，５’−ビベンジイミダゾール、
ポリ−２，２’−（ナフタレン−２”，６”）−５，５’−ビベンジイミダゾール、
ポリ−２，２’−アミレン−５，５’−ビベンジイミダゾール、
ポリ−２，２’−オクタメチレン−５，５’−ビベンジイミダゾール、
ポリ−２，２’−（ｍ−フェニレン）−ジイミダゾベンゼン、
ポリ−２，２’−シクロヘキセニル−５，５’−ビベンゼイミダゾール、
ポリ−２，２’−（ｍ−フェニレン）−５，５’−ジ（ベンジイミダゾール）エーテル、
ポリ−２，２’−（ｍ−フェニレン）−５，５’−ジ（ベンジイミダゾール）スルフィド、
ポリ−２，２’−（ｍ−フェニレン）−５，５’−ジ（ベンジイミダゾール）スルフォン、
ポリ−２，２’−（ｍ−フェニレン）−５，５’−ジ（ベンジイミダゾール）メタン、
ポリ−２，２’−（ｍ−フェニレン）−５，５’−ジ（ベンジイミダゾール）プロパン、およびポリ−エチレン−１，２−２，２”−（ｍ−フェニレン）−５，５”−ジベンジイミダゾール）エチレン−１，２、この中で、エチレン基の２重結合は最終ポリマー中で完全である。
【００１５】
本発明の方法で製造される好ましいポリベンズイミダゾールは、ポリ−２，２’−（ｍ−フェニレン）−５，５’−ビベンズイミダゾールであり、その繰返し単位は，ｎが７５を超える整数である。このポリマーは、本発明の方法によって、３，３’，４，４’−テトラアミノビフェニルと、イソフタル酸およびジフェニルイソフタレートまたはジメチルイソフタレートのようなジアルキルイソフタレートの組合せ、ジフェニルイソフタレートおよびジメチルイソフタレートのようなジアルキルイソフタレートの組合せ、またはジカルボン酸成分として少なくとも１つのジアルキルイソフタレートの反応によって製造される。
【００１６】
本発明の方法は、１または２以上の芳香族テトラアミンのポリベンズイミダゾールおよび１または２以上のジカルボン酸を製造するために使用される。一般的に、テトラアミンおよびジカルボン酸成分の化学量論的総量が使用され、またはジカルボン酸成分のモル量のわずかな過剰が使用される。
【００１７】
本発明は、高分子重量ポリベンズイミダゾールの製造のための２段階溶融重合方法であって、
第１段階として、第１の反応容器に反応集合物を形成するためのポリベンズイミダゾールを製造することができる複数の反応物を充填する工程であって、前記反応容器は攪拌のための手段および雰囲気を制御するための手段を有する工程、
前記反応物を混合物の粘度が攪拌のトルクが粘度上昇前のトルクの１．５倍〜６倍になるまで実質的に酸素の無い雰囲気中で攪拌しながら加熱する工程、
攪拌を停止し、前記反応集合物が泡立ちながら、２３０℃〜３５０℃の温度で反応混合物を加熱し続ける工程、
前記反応集合物を泡立ったもろい集合物に冷却する工程、
前記泡だったもろい集合物を破砕して破砕されたプレポリマーを得る工程、
前記破砕されたプレポリマーを１５分〜２４０分間２３０℃〜３５０℃の温度で再加熱して、次いで前記破砕されたポリマーを除去する工程、
前記反応容器および前記攪拌手段を加圧洗浄して洗浄混合物を得る工程、
前記洗浄混合物から過剰な水を分離して湿った破砕されたプレポリマーを得る工程、
第２段階として、前記破砕されたプレポリマーおよび前記湿った破砕されたプレポリマーを第２の反応容器に移転する工程、
前記破砕されたプレポリマーおよび前記湿った破砕されたプレポリマーを攪拌しながら３１５℃〜４００℃の温度で大気圧下９０〜４００分間加熱する工程、
を含む溶融重合方法である。
本発明の第１の段階は、第１の反応容器において、芳香族テトラアミン、ジカルボン酸成分を２３０℃〜３５０℃、および好ましくは２８０℃〜３４０℃の範囲で強く攪拌しながら加熱することによって実行される。反応容器は、攪拌手段および温度制御手段を有する。任意に、反応容器は圧力を制御する手段を有する。攪拌手段は反応物を混合または攪拌することができる任意の機械的機器である。攪拌のためのある手段としては、ブレードを有するシャフト、突出部を有するシャフト、スクリュー型の攪拌器、キャビテーター、ミキサー、混合器、または攪拌器がある。ジカルボン酸化合物の融点およびテトラアミンおよびジカルボン酸成分の化学的性質に応じて、攪拌された液体集合は、２つの混合できない液体のスラリー、均一な混合物またはエマルジョンとなる。攪拌エネルギーの増加により現れる攪拌器上のトルクの増大によって示されるように、反応集合物の粘度が上昇し始めるとき、攪拌は停止され、集合物はさらに加熱されて泡立つ。攪拌が停止されるのは、攪拌トルクまたは攪拌エネルギーが、例えば、テトラアミンが溶融した後の最初のトルクまたは攪拌ネルギーの約１０００％以上上がらない、好ましくは最初のトルクまたは攪拌エネルギーの３００％以上上がらない点である。次いで、集合物は、攪拌されずにさらに加熱され、例えば、約２３０℃〜３５０℃、好ましくは約２８０℃〜３４０℃の温度範囲に保持される。この加熱は、例えば、約１５〜２４０分、１つの態様では、約０．５〜１．５時間の範囲で継続される。次いで、砕けやすく泡立った集合物は４０〜２００℃の温度範囲に冷却され、容易に粉砕されるようになる。本明細書において、「容易に粉砕される」とは、破砕、すり砕き、粉ひき、研磨、するつぶし、撃破、おろすまたは泡立った集合物を粉または微粒にさせる任意の手段を意味する。次いで、泡立った集合体は容易に粉砕されて粉となり、２３０℃〜３５０℃の温度範囲に加熱され、３０分〜９０分間保持される。一般的に、第１段階反応が終了した後のプレポリマーの固有粘度は、例えば、約０．０５〜０．３ｄｌ／ｇである（全ての固有粘度は、２５℃における９６．５％硫酸中のポリマー重量０．４％の溶液から測定される）。
【００１８】
粉にされたプレポリマーは、８０℃未満に冷却され、次いで、第２の（洗浄された）反応容器に移転される。この反応容器は、攪拌手段、温度制御手段および圧力または真空を制御する手段を有する。
【００１９】
さらに、次いで、最初の反応容器および攪拌手段は加圧水スプレーで洗浄される。本明細書において、加圧水とは、６．８９ＭＰａＧ（１０００ｐｓｉｇまたは７０．３ｋｇ力／平方ｃｍゲージ）未満のノズル水圧を有するものと定義する。これは、しばしば、１．３８〜６．８２ＭＰａＧ（２００ｐｓｉｇ〜９９０ｐｓｉｇ）で駆動し、他の実施態様では、水圧１．３８〜６．８２ＭＰａＧ（２００ｐｓｉｇ〜９９０ｐｓｉｇ、２１．１ｋｇ力／平方ｃｍゲージ〜６３．３ｋｇ力／平方ｃｍゲージ）で使用される。また、ランシグ工程で駆動されることあり得る。ランシング工程とは、ノズル水圧が６．８９ＭＰａＧ（１０００ｐｓｉｇ、７０．３ｋｇ力／平方ｃｍゲージ）を超えると定義される。これは、通常、圧力７．５８〜４１．３４ＭＰａＧ（１１００ｐｓｉｇおよび６０００ｐｓｉｇの間、７７．３ｋｇ力／平方ｃｍゲージ〜４２８．１ｋｇ力／平方ｃｍゲージ）で駆動される。他の実施態様では、ランシングは、圧力１７．２３〜３７．９０ＭＰａＧ（２５００ｐｓｉｇおよび５５００ｐｓｉｇの間、１７５．８ｋｇ力／平方ｃｍゲージ〜３８６．７ｋｇ力／平方ｃｍゲージ）で駆動される。加圧水またはランシングのいずれかを用いて、反応容器および攪拌手段から、過剰なプレポリマーの残留物が除去される。加圧水またはランシング法により得られた湿った残留物は、洗浄混合物として収集される。このプロセスにおいて、破砕されたプレポリマーが落下した後、第１反応容器が加圧水で洗浄されると、反応容器をランシングする必要性は十分少なくなる。また、ランシング工程ではより多くの水が使用される。水使用量は加圧水工程の３０ないし５０倍に増加する。ランシング工程は高圧力を必要とするので操作者にとって危険である。操作においては、安いコストでより安全なプロセスが望ましい。
【００２０】
次いで、この得られた洗浄混合物は、大部分の水が除去され、湿った破砕されたプレポリマーとなる。水の除去は、湿った破砕プレポリマーをスラリーシステムに貫通させて水を除去することによって達成される。このスラリーシステムは、遠心分離、ろ過または任意の他の個体−液体分離技術によって達成される。ろ過は、吸引ろ過または加圧ろ過でもよい。分離は、機械的圧搾、プレスまたは他の固−液分離技術によってなされてもよい。水除去は、湿った破砕プレポリマーを加熱して過剰な水を除去することによっても達成される。次いで、湿った破砕ポリマーは第２反応容器または洗浄された第１反応容器に移される。本明細書においては、洗浄された反応容器とは、前述した加圧水またはランシング洗浄された反応容器をいう。この湿った破砕されたプレポリマーは、反応容器、攪拌ブレードおよびシャフトからの残留物の収集物であり、以後「ブレンドするポリマー」と称する。第１の反応後の容器の洗浄によって、スケールを相当量低減でき、これにより第２の反応後のスケールが大幅に減少されることとなる。ブレンドするポリマー材料の製造浴への再投入は完成品の固有粘度に有害な影響をもたらす傾向があるので、この工程の使用は、得られる高分子量ポリベンズイミダゾールの特性をよりしっかりと制御するのに役立つ。
【００２１】
このプロセスに使用される反応容器は、第１の工程の間の泡立ちを許容するのに十分な容量を有さなければならない。第２の工程の間の次の操作においては、最大容量未満の反応容器でよい。したがって、この工程は、第２の反応容器または洗浄された第１の反応容器における第２の工程を操作する前に、複数の第１工程を行い、破砕されたプレポリマーおよび湿った破砕物を収集し、それらを混合することができる。
【００２２】
反応の第２の工程の間、破砕されたプレポリマーを第２の反応容器または洗浄された第１の反応容器に移した後、破砕されたプレポリマーは攪拌されながら３１５℃〜４００℃の間、好ましくは３３０℃〜４００℃の間に加熱される。攪拌しながら破砕されたポリマーを過熱しながら、わずかに加圧されるが、このわずかな加圧は、周辺大気圧または２ｍｂａｒ〜３０ｍｂａｒまたは、Ｈ2Ｏの０．２５インチ〜５インチもしくはＨ2Ｏの０．６３ｃｍ〜１３ｃｍの間である。破砕されたプレポリマーは９０分と４００分の間、好ましくは２００分と３６０分の間または２２０分と３３０分の間加熱される。この点において、容器の中身は出させまたは放出され、高分子重量ポリベンズイミダゾールを生成する。
【００２３】
本発明工程の両段階において、圧力が導入され得る。圧力は、少なくとも大気圧と等しく、例えば、１〜２気圧であり、１つの実施態様において大気圧である。このような圧力は、通常、反応の副生物として製造される濃縮化合物、典型的にはフェノールおよび水を除くために装置の開放重合システムを導入することによって得られるかまたは制御される。
【００２４】
工程の両段階は、実質的に酸素のない雰囲気中で行われる。例えば、窒素またはアルゴンのような不活性ガスが重合の間反応ゾーンを連続的に通過させられる。導入される不活性ガスは実質的に酸素を含まない、例えば、約２０ｐｐｍ未満、好ましくは約８ｐｐｍ未満の酸素含有量、より好ましくは酸素なしである。反応ゾーンに導入される不活性ガスは、標準状態で計測される流れの速さ、すなわち、大気圧および大気温度であり、毎分反応ゾーンの容量の約１〜２００パーセントの範囲である。不活性ガスは室温で重合反応ゾーンを通過させることができ、または、望むなら、反応温度まで呼び加熱される。実質的に酸素の無い雰囲気を達成するための１つの方法は、毎分０．６標準リットル（ＳＬＰＭ）〜４．６ＳＬＰＭの間の速度で反応チャンバーにＮ２を加入する方法である。
【００２５】
本発明の方法は、相対的に高い固有粘度、平均して少なくとも０．８ｄｌ／ｇ、できれば、１．１ｄｌ／ｇおよびそれ以上有する高分子重量ポリベンズイミダゾール製品を製造するのに使用される。本発明の重合プロセスは、触媒なしで実行されることができ、例え使用したとしても、多くの場合ＩＶ増加効果を示す。
【００２６】
固有粘度（ＩＶ）は、ｄｌ／ｇ単位で測定される、溶質の濃度を濃度０まで外挿したときの濃度に対する公知の濃度の溶液の特定の粘度の比である。固有の粘度は限界粘度数とも呼ばれる。それは、ポリマー平均分子重量に直接的に比例する。ＩＶ測定値は、ｇ／１００ｍｌまたはｇ／ｄｌであり、試験されるポリマー試料の濃度に基づいている。このポリマーは、８０℃における９６．５％（＋／−０．５％）硫酸の１００ｍｌ中の０．４（ｗ／ｖ）レベルで溶解される。ろ過後、アリコートは、２５＋／−０．１℃水浴中で、ＰＢＩポリマー溶液の流通時間（分）対溶解溶媒を使用して測定される。ＩＶ＝［Ｉｎ［ｔｌ／ｔ２］／ｃであり、溶媒の流通時間（ｔ２）に対するＰＢＩの流通時間（ｔ１）の自然対数をＰＢＩ溶液濃度で割った値である。
【００２７】
ポリベンズイミダゾールは、ＩＶおよび粒子径／粒子径分布に基づいて異なった目的のために使用される。平均粒子径（ＰＳ）１５０ミクロン（１００メッシュ）未満を有するポリベンズイミダゾールはポリマー樹脂として一般的に商業的に使用され、最小固有粘度０．５を有する必要がある。押し出し繊維および押し出し薄膜の製造のために、大きな粒子、通常３００ミクロン以上、約０．８以上の固有粘度（ＩＶ）を有するのが好ましい。典型的には、押し出し物の平均ＩＶは、通常のポリマーおよび「ブレンドするポリマー」の重量平均になるので、これよりいくらか低く、「ブレンドするポリマー」のレベルに留まる。これは、「ブレンドするポリマー」のレベルは十分に減少するので、この技術および粒子には重要である。
【００２８】
プラグ値（ＰＶ）またはろ過性は、９７％硫酸中の５％ポリマー溶液、または２％の塩化リチウムを含むジメチルアセトアミド中の９％溶液を形成して、フィルターがつまるまで１．３８ＭＰａＧ（２００ｐｓｉｇ）窒素圧で溶液をろ過することによって測定される。ＰＶは、つまるまでのフィルターの単位面積あたりろ過された乾燥ポリマーのグラム数であり、ポリマーｇ／平方ｃｍで表される。高い値は、ポリマー溶液がゲルおよび不溶物をあまり含まないことを意味する。
【発明を実施するための最良の形態】
【００２９】
実施例１
この目的は、典型的で重要な特性を有するポリマーの製造において、通常の重合プロセスで得られたものに比較してブレンドするポリマーの量を十分に減らすことであった。主な測定値は下表のとおりである。
【表１】
2009500509.tif 000007
推定：反応容器から第１段階のポリマーを除き、洗浄し、第１段階のポリマーを再投入するとき、得られた第２反応の「ブレンドするポリマー」は通常のポリマーと異ならない。しかし、反応容器から洗浄された最後の材料なので、通常のポリマーより小さい粒子径と低いＩＶを有する。
【００３０】
３，３’，４，４’−テトラアミノビフェニル（ＴＡＢ）の８１５モルおよびジフェニルイソプタラート（ＤＰＩＰ）の８１９モルからのポリベンズイミダゾールプレポリマーであって、第１反応または第１段階の８つのバッチが，反応容器から数日を経て回収された。９０分の第１反応および２９０℃で４５分間の追加の保持時間が第１のバッチで完結される。放出前の容器の準備はランシングを含む。しかしながら、各第１段階のバッチが製造された後（Ａ〜Ｈ）、容器の清浄度が評価され、もし、予備洗浄および洗浄後にスケールまたは薄膜があるときのみランシングがなされた。
【００３１】
第１段階から乾燥放出されたバッチ２つを合わせ、第２の反応のための２倍バッチとして得られる（表２参照）。全てのバッチからの第１段階のブレンドするポリマーは合わせられ、１つの単一の反応バッチ（Ｉ）とされ、（Ｉ）は第１段階のバッチ、Ａ、Ｂ、Ｃ、Ｄ、Ｅ、Ｆ、ＧおよびＨのブレンドするポリマーである。すべてのバッチの収率は、９９％を超えていた。
【００３２】
粒子径による相違を補償するため１５０ミクロン未満の粒子をふるいにかけ、乾燥させた後、ポリマーについてＩＶおよびＰＶ試験を行った。
【表２】
2009500509.tif 000008
結論：この改良されたプロセスを使用することでブレンドするポリマーの割合は十分減少し、通常のポリマーおよびブレンドするポリマーの特性は正常な範囲となった。
【００３３】
統計：
ブレンドするポリマーの割合のデータは、以前に完結された１３７コントロールバッチに比較して統計的に低くなるかまたは改良された（９％に対して２９％）。
【００３４】
＞１５０μのブレンドするポリマーに比較して、＞１５０μの通常のポリマーのＩＶに統計的な相違は見られなかった（改良された本方法により製造された通常のポリマーおよびブレンドするポリマー）。
【００３５】
通常のＰＶ＞１５０μはブレンドするポリマーのＰＶ＞１５０μより統計的に高い。しかし、両者はのぞまれる低い限界値より高かった（改良された本方法により製造された通常のポリマーおよびブレンドするポリマー）。
【００３６】
コントロール法に比較してこの改良されたプロセスにより製造された通常のポリマーのＩＶまたはＰＶに統計的な相違はなかった。
実施例２
この実施例においては、残留した第１段階のポリマーが低圧力水を使用して反応器から除去され得るかどうかを決定することが目的であった、また、第２の目的は、このプロセスを使用して以前得られたものより高いＩＶのものを製造することにあった。
【００３７】
４つの第１反応または第１バッチが２日間後に反応器から放出された（上記実施例１と同じ量）。９０分間の第１反応および２９０℃における４５分間の追加の保持時間により、すべての第１反応バッチを得た。反応容器の準備はランシング工程を含んでいた。各乾燥後、第１段階のポリマーバッチが放出された。容器は通常のように予備洗浄され、５．５１ＭＰａＧ(８００ｐｓｉｇ）で駆動する加圧水を使用して洗浄された。同じバッチからの湿ったプレポリマーを伴った第１段階の乾燥され、放出されたバッチを２つ合わせ、この２バッチの総量を第２段階の反応のための２倍バッチとして用いた。
【００３８】
この実施例による主要な測定値および結果については下記の表３に示されている。
【表３】
2009500509.tif 000009
結論：
反応容器の洗浄に必要とされる水圧を十分に減らすことはこの方法により達成される。通常のＩＶのポリマーを製造するとともに、実質的にブレンドするポリマーの割合が低いポリマーを製造することができる。